(57)【要約】【課題】種々の屈折率の基板に対して、耐擦傷性や耐摩耗性に優れ、かつ高性能な反射防止性能を有し、ゴーストやフレアの発生を低減できる反射防止膜を提供する。【解決手段】屈折率がｎｓの基板（７）の上に設けられ、基板側より順に第１層（１）、第２層（２）、第３層（３）、第４層（４）、第５層（５）、第６層（６）を積層した反射防止膜であって、基準波長λを５５０ｎｍ、１．６０≦ｎs≦２．０５とし、各層の屈折率、光学膜厚を所定範囲内とする。【選択図】図１
2014174210.tif 000002
【特許請求の範囲】
【請求項１】
屈折率がｎｓの基板の上に設けられ、基板側より順に第１層、第２層、第３層、第４層、第５層、第６層を積層した反射防止膜であって、
基準波長λを５５０ｎｍ、１．６０≦ｎｓ≦２．０５とし、
前記第１層の屈折率をｎ１、光学膜厚をｄ１（ｎｍ）、
前記第２層の屈折率をｎ２、光学膜厚をｄ２（ｎｍ）、
前記第３層の屈折率をｎ３、光学膜厚をｄ３（ｎｍ）、
前記第４層の屈折率をｎ４、光学膜厚をｄ４（ｎｍ）、
前記第５層の屈折率をｎ５、光学膜厚をｄ５（ｎｍ）、
前記第６層の屈折率をｎ６、光学膜厚をｄ６（ｎｍ）とするとき、
ｎ１＜ｎｓ、かつ、 
１．３０≦ｎ１≦１．７０、       ０．０１８λ≦ｄ１≦０．２０λ、
１．８０≦ｎ２≦２．２０、       ０．０１８λ≦ｄ２≦０．２６λ、
１．３０≦ｎ３≦１．７０、       ０．０３６λ≦ｄ３≦０．２６λ、
１．８０≦ｎ４≦２．２０、       ０．０１８λ≦ｄ４≦０．０８０λ、
１．３０≦ｎ５≦１．７０、      ０．０１８λ≦ｄ５≦０．０８０λ
１．２０≦ｎ６≦１．３０、      ０．１８λ≦ｄ６≦０．３３λ
を満たすことを特徴とする反射防止膜。 
【請求項２】
１．７０≦ｎｓ≦２．０５を満たすことを特徴とする請求項１に記載の反射防止膜。
【請求項３】
ｎ１＜ｎ２
ｎ２＞ｎ３
ｎ３＜ｎ４
ｎ４＞ｎ５
ｎ５＞ｎ６
を満たすことを特徴とする請求項１または２に記載の反射防止膜。
【請求項４】
ｎ６＜ｎ１、かつ、ｎ１＝ｎ５＜ｎ２＝ｎ４もしくはｎ３＝ｎ５＜ｎ２＝ｎ４であることを特徴とする請求項３に記載の反射防止膜。
【請求項５】
前記第６層は、中空微粒子を含む層であることを特徴とする請求項１乃至４のいずれか１項に記載の反射防止膜。
【請求項６】
前記中空微粒子が、酸化シリコンもしくはフッ化マグネシウムからなることを特徴とする請求項５に記載の反射防止膜。
【請求項７】
前記第１層、前記第３層および前記第５層が、ＳｉＯ２、Ａｌ２Ｏ３のいずれかを含むことを特徴とする請求項１乃至６のいずれか１項に記載の反射防止膜。
【請求項８】
前記第２層および前記第４層が、チタン、タンタル、ジルコニア、クロム、ニオブ、セリウム、ハフニウム、イットリウムの内のいずれかの酸化物の単体もしくは前記酸化物の混合物、もしくはフッ化マグネシウムから成ることを特徴とする請求項１乃至７のいずれか１項に記載の反射防止膜。
【請求項９】
前記第１層、前記第２層、前記第３層、前記第４層、前記第５層は、真空蒸着法もしくはスパッタ法により成膜され、前記第６層は、ゾルゲル法で作製されることを特徴とする請求項１乃至８のいずれか１項に記載の反射防止膜。
【請求項１０】
請求項１乃至９のいずれか１項に記載の前記反射防止膜を付与した光学素子。
【請求項１１】
請求項１０に記載の前記光学素子を有する光学系。
【発明の詳細な説明】
【技術分野】
【０００１】
本発明は、反射防止膜、およびそれを有する光学素子並びに光学系に関するものである。
【背景技術】
【０００２】
光学系に含まれるレンズ等の光学素子は、光学ガラスや光学プラスチック等の透明部材を用いて製作されている。このような透明部材は、屈折率が大きいため、反射率が高くなる。反射率が高いと、像面に到達する有効光量が少なくなってしまうとともに、不要な反射によってゴーストやフレアが生じる。このため、透明部材を用いた光学素子には、反射防止機能を付与することが必要となる。
【０００３】
光学素子に反射防止機能を付与する手法として、蒸着により透明部材の表面に薄膜の誘電体膜を複数層重ねた多層の反射防止膜が知られている。多層を重ねることで反射防止効果を高めた提案が多くされており、例えば、特許文献１には、７層構造による反射防止膜が提案されている。
【０００４】
一方、反射防止膜の最上層（最表層）に、低屈折率材料（シリカやフッ化マグネシウム等の無機系材料、シリコン樹脂や非晶質のフッ素樹脂などの有機材料など）を使用すれば、高性能な反射防止機能を得ることができることが知られる。これらの材料は、層内に空隙を形成することにより、屈折率を下げることができるものである。特許文献２には、屈折率を１．０９程度まで下げた多孔質シリカ膜を最上層とした６層構造の反射防止膜が提案されている。
【先行技術文献】
【特許文献】
【０００５】
【特許文献１】特開平１０−２０１０２号公報
【特許文献２】特開２０１０−１１３３１０号公報
【発明の概要】
【発明が解決しようとする課題】
【０００６】
しかしながら、特許文献１に開示された従来技術では、可視波長領域の光に対する反射率が０度入射(垂直入射)で０．３％程度であり、反射防止性能としては不十分である。また、特許文献２に開示された従来技術では、屈折率が１．４２から１．５５までの基板に形成された膜構成しか開示しておらず、高屈折率の硝子材料含め様々な屈折率（基板）を有する硝子材料が使用されるレンズなどの光学素子への適応性が低い。しかも、最上層における空隙率が６５〜９０％であって耐擦傷性や耐摩耗性が非常に低い。
【０００７】
本発明の目的は、種々の屈折率の基板に対して、耐擦傷性や耐摩耗性に優れ、かつ高性能な反射防止性能を有し、ゴーストやフレアの発生を低減できる反射防止膜およびそれを有する光学素子並びに光学系を提供することにある。
【課題を解決するための手段】
【０００８】
上記目的を達成するために、本発明に係る反射防止膜は、屈折率がｎｓの基板の上に設けられ、基板側より順に第１層、第２層、第３層、第４層、第５層、第６層を積層した反射防止膜であって、
基準波長λを５５０ｎｍ、１．６０≦ｎs≦２．０５とし、
前記第１層の屈折率をｎ１、光学膜厚をｄ１（ｎｍ）、
前記第２層の屈折率をｎ２、光学膜厚をｄ２（ｎｍ）、
前記第３層の屈折率をｎ３、光学膜厚をｄ３（ｎｍ）、
前記第４層の屈折率をｎ４、光学膜厚をｄ４（ｎｍ）、
前記第５層の屈折率をｎ５、光学膜厚をｄ５（ｎｍ）、
前記第６層の屈折率をｎ６、光学膜厚をｄ６（ｎｍ）とするとき、
ｎ１＜ｎｓ、かつ、 
１．３０≦ｎ１≦１．７０、       ０．０１８λ≦ｄ１≦０．２０λ、
１．８０≦ｎ２≦２．２０、       ０．０１８λ≦ｄ２≦０．２６λ、
１．３０≦ｎ３≦１．７０、       ０．０３６λ≦ｄ３≦０．２６λ、
１．８０≦ｎ４≦２．２０、       ０．０１８λ≦ｄ４≦０．０８０λ、
１．３０≦ｎ５≦１．７０、      ０．０１８λ≦ｄ５≦０．０８０λ
１．２０≦ｎ６≦１．３０、      ０．１８λ≦ｄ６≦０．３３λ
を満たすことを特徴とする。
【発明の効果】
【０００９】
本発明によれば、種々の屈折率の基板に対して、耐擦傷性や耐摩耗性に優れ、かつ高性能な反射防止性能を有し、ゴーストやフレアの発生を低減できる反射防止膜およびそれを有する光学素子並びに光学系を提供できる。
【図面の簡単な説明】
【００１０】
【図１】本発明の実施形態に係る反射防止膜の略図である。
【図２】実施例１の反射防止膜を用いた光学素子の反射率特性を示す図である。
【図３】実施例２の反射防止膜を用いた光学素子の反射率特性を示す図である。
【図４】実施例３の反射防止膜を用いた光学素子の反射率特性を示す図である。
【図５】実施例４の反射防止膜を用いた光学素子の反射率特性を示す図である。
【図６】実施例５の反射防止膜を用いた光学素子の反射率特性を示す図である。
【図７】実施例６の反射防止膜を用いた光学素子の反射率特性を示す図である。
【図８】実施例７の反射防止膜を用いた光学素子の反射率特性を示す図である。
【図９】実施例８の反射防止膜を用いた光学素子の反射率特性を示す図である。
【図１０】実施例９の反射防止膜を用いた光学素子の反射率特性を示す図である。
【図１１】本発明の実施形態に係る反射防止膜を付与した光学素子としてのレンズ、およびそれを有する光学系を示す概略図である。
【発明を実施するための形態】
【００１１】
以下に、本発明の好ましい実施の形態を、添付の図面に基づいて詳細に説明する。
【００１２】
（光学素子および光学系）
図１１に、本発明の実施形態に係る反射防止膜を付与した光学素子としてのレンズ、およびそれを有する光学系としての撮像光学系（結像光学系）を示す。この撮像光学系は、デジタルカメラ、ビデオカメラおよび交換レンズなどの光学機器に用いられる。図１１において、１０３は撮像面であり、ＣＣＤセンサ又はＣＭＯＳセンサ等の固体撮像素子（光電変換素子）が配置される。１０２は絞り、Ｇ１０１からＧ１１１は光学素子としてのレンズである。これらのレンズのうち、入射面及び射出面の少なくとも一方に、後述する反射防止膜が付与されている。図１１に示す撮像光学系の数値実施例を表１に示す。
【００１３】
【表１】
2014174210.tif 000003
ここで、ｒは面の曲率半径、ｄは面間隔、ｎは屈折率、ｖはアッベ数を示す。
【００１４】
（反射防止膜）
図１は、本発明の実施形態に係る反射防止膜の略図を示す。反射防止膜７は６層膜からなり、基板７に対して、基板側より順に第１層（層１）、第２層（層２）、第３層（層３）、第４層（層４）、第５層（層５）、第６層（層６）の薄膜を積層したものである。本実施形態に係る反射防止膜は、基準波長λ＝５５０ｎｍとし、反射率が０度入射(垂直入射)で従来例の０．３％程度に比べ小さく、かつ反射防止帯域が従来例に比べ広い特性を備える。
【００１５】
１）屈折率
本実施形態に係る反射防止膜では、基板７と接するために基板７の屈折率の影響を受け易い第１層(層１)の屈折率ｎ１を、基板７の屈折率ｎｓよりも低く設定することを一つの特徴とする。屈折率の数値範囲としては、基板の屈折率ｎｓが１．６０≦ｎｓ≦２．０５と広範囲の前提で、第１層の屈折率ｎ１は１．３０≦ｎ１≦１．７０である。ここで、基板の屈折率ｎｓは１．７０≦ｎｓ≦２．０５がより望ましい。
【００１６】
第２層の屈折率ｎ２は１．８０≦ｎ２≦２．２０、第３層の屈折率ｎ３は１．３０≦ｎ３≦１．７０である。また、第４層の屈折率ｎ４は１．８０≦ｎ４≦２．２０、第５層の屈折率ｎ５は１．３０≦ｎ５≦１．７０、最上層である第６層の屈折率ｎ６は低屈折率であり、１．２０≦ｎ６≦１．３０である。
【００１７】
ここで、基板、層１乃至層５の屈折率の大小関係として、基板に対し層１が低く、層１に対し層２が高く、層２に対し層３が低く、層３に対し層４が高く、層４に対し層５が低く、層５に対し層６が低くなる関係に設定することができる（後述の具体的実施例）。
【００１８】
２）光学膜厚
第１層目の層１の光学膜厚ｄ１は、λ／１６（≒０．０６２５λ）近傍が好ましく、λ／１６近傍から離れた値（特に光学膜厚ｄ１が０．２０λを超える値）だと、反射防止性能が高い帯域が狭くなる。この性質は、高屈折率基板において、顕著に表れることが鋭意検討の結果、確認されている。さらに、光学膜厚が０．０１８λ未満だと、膜厚制御が難しく、設計値通り作製できないといった問題がある。これは、第１層目に限らず、全層に関して言えることである。よって、層１の膜厚ｄ１は、０．０１８λ≦ｄ１≦０．２０λを満たすことが好ましい。
【００１９】
また、第２層目の層２の膜厚ｄ２は、鋭意検討の結果、０．０１８λ≦ｄ２≦０．２６λを満たすことが好ましい。なお、第２層の膜厚は、第１層、第４層、第５層および第６層の膜構成に依存し、採り得る膜厚範囲は広くなる。
【００２０】
また、第３層目の層３の膜厚ｄ３は、鋭意検討の結果、０．０３６λ≦ｄ３≦０．２６λを満たすことが好ましい。なお、第３層の膜厚は、第１層、第４層、第５層および第６層の膜構成に依存し、採り得る膜厚範囲は広くなる。
【００２１】
また、第４層目の層４の膜厚ｄ４は、０．０１８λ≦ｄ４≦０．０８０λを満たすことが好ましい。光学膜厚が０．０１８λ未満だと、膜厚制御が難しく、設計値通り作製できない。また、光学膜厚が０．０８０λを超えると、反射防止性能が高い帯域が狭くなるためである。
【００２２】
また、第５層目の層５の膜厚ｄ５は、０．０１８λ≦ｄ５≦０．０８０λを満たすことが好ましい。光学膜厚が０．０１８λ未満だと、膜厚制御が難しく、設計値通り作製できない。また、光学膜厚が０．０８０λを超えると、短波長側の反射率性能が低くなる。
【００２３】
また、最上層である層６の膜厚ｄ６は、一般的に反射防止膜の最上層の膜厚が１／４λ近傍（≒０．２５λ）であることから、鋭意検討の結果、０．１８λ≦ｄ６≦０．３３λが好ましいことが分かった。なお、上述したように、光学膜厚が０．０１８λ未満だと、膜厚制御が難しく、設計値通り作製できない。
【００２４】
３）材料および製法
第６層以外の５層である層１乃至層５の材料は、無機系膜（シリカ（ＳｉＯ２）、五酸化タンタル（Ｔａ２Ｏ５）、酸化アルミニウム（Ａｌ２Ｏ３）、フッ化マグネシウム（ＭｇＦ２）等）から成る。そして、製法としては、成膜の簡便さから真空蒸着法もしくはスパッタ法により成膜されることが望ましい。
【００２５】
ここで、層１、層３および層５は、シリカ（ＳｉＯ２）、酸化アルミニウム（Ａｌ２Ｏ３）のいずれかから成ることが好ましい。
【００２６】
また、層２および層４は、チタン、タンタル、ジルコニア、クロム、ニオブ、セリウム、ハフニウム、イットリウムの内のいずれかの酸化物の単体もしくは前記酸化物の混合物、もしくはフッ化マグネシウムから成ることが好ましい。
【００２７】
最上層である層６は、空気（屈折率１．０）と接することから屈折率を下げる必要があるため、ＳｉＯ２、ＭｇＦ２のような屈折率の低いものが好ましく、更に以下に述べる理由から、主成分が中空微粒子であることが好ましい。ここで、主成分とは、少なくとも光学特性が主成分とみなされた材質の純粋物質と同一とみなせる程度まで該物質が主体となって構成されていることを意味している。
【００２８】
酸化シリコンもしくはフッ化マグネシウムからなる中空微粒子は、バインダーにより結合し、中空微粒子内部に含まれる空気（屈折率１．０）と中空微粒子およびバインダーの存在比を調整することで、低屈折率（１．２〜１．３）が得られる。
【００２９】
また、中空微粒子の内部に空隙があることで、空隙に水分や不純物の吸着を防ぐことができるため、耐環境性が良くなり、屈折率変化のない安定した特性を得ることができる。中空微粒子はバインダーにより結合する必要があるため、ゾルゲル法で作製することが好ましい。
【００３０】
塗工方法としては特に限定されることはなく、ディップコート法、スピンコート法、スプレーコート法、ロールコート法など液状塗工液の一般的な塗工方法を用いることができる。レンズのような曲面を有する基材へ膜厚を均一に成膜できる観点から、塗料をスピンコートで成膜することが好ましい。塗工後は乾燥を行う。
【００３１】
乾燥は乾燥機、ホットプレート、電気炉などを用いることができる。乾燥条件は、基材に影響を与えず且つ中空粒子内の有機溶媒を蒸発できる程度の温度と時間とする。一般的には３００℃以下の温度を用いることが好ましい。塗工回数は通常１回が好ましいが、乾燥と塗工を複数回繰り返しても良い。
【００３２】
（実施例１）
本実施例では、屈折率１．７０（λ＝５５０ｎｍ）のガラス基板上に、反射防止膜を表２に示す膜構成で作製した。このとき、第１層目から第５層目までは真空蒸着法により成膜した。また、第６層目は、屈折率が１．２０になるように、中空ＳｉＯ２含有の溶液とバインダー溶液を混合調整して作製した液をスピンコーターで塗工し、１時間焼成により成膜した。
【００３３】
図２に、波長４００ｎｍから８００ｎｍの範囲での、入射角度が夫々０度、１５度、３０度、４５度における反射率特性を示す。本実施例の反射防止膜は、波長４５０ｎｍから７５０ｎｍの可視光領域を含む波長４００ｎｍから８００ｎｍの範囲において、入射角度が０度(垂直入射)では反射率が従来例の０．３％程度より小さい(０．２％以下)。また、入射角度が１５度、３０度における反射率は０．５％以下であり、入射角度が４５度であっても１．３％以下である。よって、本実施例の反射防止膜は、広帯域で反射防止効果が高い、高性能な反射防止膜であると言える。
【００３４】
【表２】
2014174210.tif 000004
（実施例２）
本実施例では、屈折率１．８０（λ＝５５０ｎｍ）のガラス基板上に、反射防止膜を表３に示す膜構成で作製した。このとき、第１層目から第５層目までは真空蒸着法により成膜した。また、第６層目は、屈折率が１．２０になるように、中空ＳｉＯ２含有の溶液とバインダー溶液を混合調整して作製した液をスピンコーターで塗工し、１時間焼成により成膜した。
【００３５】
図３に、波長４００ｎｍから８００ｎｍの範囲での、入射角度が夫々０度、１５度、３０度、４５度における反射率特性を示す。先に述べたように、本実施例では、１．７０≦ｎｓ≦２．０５において、より高性能な反射防止膜を作製することができる。
【００３６】
本実施例の反射防止膜は、波長４５０ｎｍから７５０ｎｍの可視光領域を含む波長４００ｎｍから８００ｎｍの範囲において、入射角度が０度(垂直入射)では反射率が従来例の０．３％程度より十分小さい（０．２％以下）。また、入射角度が１５度、３０度における反射率は０．４％以下であり、入射角度が４５度であっても１．１％以下である。よって、本実施例の反射防止膜は、広帯域で反射防止効果が高い、高性能な反射防止膜であると言える。
【００３７】
【表３】
2014174210.tif 000005
（実施例３）
本実施例では、屈折率１．８８（λ＝５５０ｎｍ）のガラス基板上に、反射防止膜を表４に示す膜構成で作製した。このとき、第１層目から第５層目までは真空蒸着法により成膜した。また、第６層目は、屈折率が１．２５になるように、中空ＳｉＯ２含有の溶液とバインダー溶液を混合調整して作製した液をスピンコーターで塗工し、１時間焼成により成膜した。
【００３８】
図４に、波長４００ｎｍから８００ｎｍの範囲での、入射角度が夫々０度、１５度、３０度、４５度における反射率特性を示す。先に述べたように、本実施例では、１．７０≦ｎｓ≦２．０５において、より高性能な反射防止膜を作製することができる。
【００３９】
本実施例の反射防止膜は、波長４５０ｎｍから７５０ｎｍの可視光領域を含む波長４００ｎｍから８００ｎｍの範囲において、入射角度が０度(垂直入射)では反射率が従来例の０．３％程度より小さい（特に波長４５０ｎｍから７５０ｎｍで０．２％以下）。また、入射角度が１５度、３０度における反射率は０．７％以下であり、入射角度が４５度であっても１．６％以下である。よって、本実施例の反射防止膜は、広帯域で反射防止効果が高い、高性能な反射防止膜であると言える。
【００４０】
【表４】
2014174210.tif 000006
（実施例４）
本実施例では、屈折率２．００（λ＝５５０ｎｍ）のガラス基板上に、反射防止膜を表５に示す膜構成で作製した。このとき、第１層目から第５層目までは真空蒸着法により成膜した。また、第６層目は、屈折率が１．２３になるように、中空ＳｉＯ２含有の溶液とバインダー溶液を混合調整して作製した液をスピンコーターで塗工し、１時間焼成により成膜した。
【００４１】
図５に、波長４００ｎｍから８００ｎｍの範囲での、入射角度が夫々０度、１５度、３０度、４５度における反射率特性を示す。先に述べたように、本実施例では、１．７０≦ｎｓ≦２．０５において、より高性能な反射防止膜を作製することができる。
【００４２】
本実施例の反射防止膜は、波長４５０ｎｍから７５０ｎｍの可視光領域を含む波長４００ｎｍから８００ｎｍの範囲において、入射角度が０度(垂直入射)では反射率が従来例の０．３％程度より小さい（０．２％以下）。また、入射角度が１５度、３０度における反射率は０．５％以下であり、入射角度が４５度であっても１．３％以下である。よって、本実施例の反射防止膜は、広帯域で反射防止効果が高い、高性能な反射防止膜であると言える。
【００４３】
【表５】
2014174210.tif 000007
（実施例５）
本実施例では、屈折率１．６０（λ＝５５０ｎｍ）のガラス基板上に、反射防止膜を表６に示す膜構成で作製した。第１層目から第５層目までは真空蒸着法により成膜した。また、第６層は、屈折率が１．２０になるように調整した中空ＳｉＯ２の混合調整液をスピンコーターで塗工後、１時間の焼成により成膜した。
【００４４】
図６に、波長４００ｎｍから８００ｎｍの範囲での、入射角度が夫々０度、１５度、３０度、４５度における反射率特性を示す。本実施例の反射防止膜は、実施例１乃至４と比較し、反射防止効果の高い帯域は狭いが、波長４２０〜６５０ｎｍの波長領域を含む入射角度が０度(垂直入射)における反射率は従来例の０．３％程度より小さい（０．２％以下）。即ち、非常に良い反射防止効果を示す。よって、本実施例の反射防止膜は、反射防止効果が高い、高性能な反射防止膜であると言える。
【００４５】
【表６】
2014174210.tif 000008
（実施例６）
本実施例では、屈折率１．７０（λ＝５５０ｎｍ）のガラス基板上に、反射防止膜を表７に示す膜構成で作製した。第１層目から第５層目までは真空蒸着法により成膜した。また、第６層は、屈折率が１．２０になるように調整した中空ＳｉＯ２の混合調整液をスピンコーターで塗工後、１時間の焼成により成膜した。
【００４６】
図７に、波長４００ｎｍから８００ｎｍの範囲での、入射角度が夫々０度、１５度、３０度、４５度における反射率特性を示す。本実施例の反射防止膜は、実施例１乃至４と比較し、反射防止効果の高い帯域は狭いが、波長４２０〜６５０ｎｍの波長領域での入射角度が０度(垂直入射)における反射率は従来例の０．３％程度より小さい（０．１％以下）。
【００４７】
先に述べたように、本実施例では、１．７０≦ｎｓ≦２．０５において、より高性能な反射防止膜を作製することができるため、実施例５よりもリップルの少ない高性能な反射防止膜が作製できる。よって、本実施例の反射防止膜は、より反射防止効果が高い、高性能な反射防止膜であると言える。
【００４８】
【表７】
2014174210.tif 000009
（実施例７）
本実施例では、屈折率１．８０（λ＝５５０ｎｍ）のガラス基板上に、反射防止膜を表７に示す膜構成で作製した。第１層目から第５層目までは真空蒸着法により成膜した。また、第６層は、屈折率が１．２３になるように調整した中空ＳｉＯ２の混合調整液をスピンコーターで塗工後、１時間の焼成により成膜した。
【００４９】
図８に、波長４００ｎｍから８００ｎｍの範囲での、入射角度が夫々０度、１５度、３０度、４５度における反射率特性を示す。本実施例の反射防止膜は、実施例１乃至４と比較し、反射防止効果の高い帯域は狭いが、波長４２０〜６５０ｎｍの波長領域での入射角度が０度(垂直入射)における反射率は従来例の０．３％程度より小さい（０．１％以下）。
【００５０】
先に述べたように、本実施例では、１．７０≦ｎｓ≦２．０５において、より高性能な反射防止膜を作製することができるため、実施例５よりもリップルの少ない高性能な反射防止膜が作製できる。よって、本実施例の反射防止膜は、より反射防止効果が高い、高性能な反射防止膜であると言える。
【００５１】
【表８】
2014174210.tif 000010
（実施例８）
本実施例では、屈折率１．８８（λ＝５５０ｎｍ）のガラス基板上に、反射防止膜を表７に示す膜構成で作製した。第１層目から第５層目までは真空蒸着法により成膜した。また、第６層は、屈折率が１．２３になるように調整した中空ＳｉＯ２の混合調整液をスピンコーターで塗工後、１時間の焼成により成膜した。
【００５２】
図９に、波長４００ｎｍから８００ｎｍの範囲での、入射角度が夫々０度、１５度、３０度、４５度における反射率特性を示す。本実施例の反射防止膜は、実施例１乃至４と比較し、反射防止効果の高い帯域は狭いが、波長４２０〜６５０ｎｍの波長領域での入射角度が０度(垂直入射)における反射率は従来例の０．３％程度より小さい（０．１％以下）。
【００５３】
先に述べたように、本実施例では、１．７０≦ｎｓ≦２．０５において、より高性能な反射防止膜を作製することができるため、実施例５よりもリップルの少ない高性能な反射防止膜が作製できる。よって、本実施例の反射防止膜は、より反射防止効果が高い、高性能な反射防止膜であると言える。
【００５４】
【表９】
2014174210.tif 000011
（実施例９）
本実施例では、屈折率２．００（λ＝５５０ｎｍ）のガラス基板上に、反射防止膜を表１０に示す膜構成で作製した。第１層目から第５層目までは真空蒸着法により成膜した。また、第６層は、屈折率が１．２３になるように調整した中空ＳｉＯ２の混合調整液をスピンコーターで塗工後、１時間の焼成により成膜した。
【００５５】
図１０に、波長４００ｎｍから８００ｎｍの範囲での、入射角度が夫々０度、１５度、３０度、４５度における反射率特性を示す。本実施例の反射防止膜は、実施例１乃至４と比較し、反射防止効果の高い帯域は狭いが、波長４２０〜６５０ｎｍの波長領域での入射角度が０度(垂直入射)における反射率は従来例の０．３％程度より小さい（０．１％以下）。
【００５６】
先に述べたように、本実施例では、１．７０≦ｎｓ≦２．０５において、より高性能な反射防止膜を作製することができるため、実施例５よりもリップルの少ない高性能な反射防止膜が作製できる。よって、本実施例の反射防止膜は、より反射防止効果が高い、高性能な反射防止膜であると言える。
【００５７】
【表１０】
2014174210.tif 000012
（変形例）
本発明は上述した具体的実施例に限定されるものでなく、種々の変形や変更が可能である。例えば、反射防止膜を付与した光学素子としてレンズを示したが、プリズムや透光フィルタなどであっても良い。
【符号の説明】
【００５８】
１・・第１層（層１）、２・・第２層（層２）、３・・第３層（層３）、４・・第４層（層４）、５・・第５層（層５）、６・・第６層（層６）、７・・基板、８・・反射防止膜
【図１】
2014174210.tif 000013
【図２】
2014174210.tif 000014
【図３】
2014174210.tif 000015
【図４】
2014174210.tif 000016
【図５】
2014174210.tif 000017
【図６】
2014174210.tif 000018
【図７】
2014174210.tif 000019
【図８】
2014174210.tif 000020
【図９】
2014174210.tif 000021
【図１０】
2014174210.tif 000022
【図１１】
2014174210.tif 000023